물 100 중량 부 에 페닐기 를 관능기 로 가지 는 비 이온 형 분산제 ( 카오 제품 에 멀 겐 ( emulgen ) A - 90 ) 를 0 . 375 중량 부 첨가 하 여 용해 시켰 다 . 그 용액 에 섬유 직경 20 nm , 섬유 길 이 5 ㎛, 애 스펙 트 비 250 의 카본 나노 튜브 를 0 . 375 중량 부 첨가 하 여 , 카본 나노 튜브 의 평균 응집 입경 이 3 ㎛ 가 될 때 까지 초음파 분산 하 였 다 . 이 카본 나노 튜브 분 산액 에 초음파 를 조사 하 면서 , 평균 응집 입경 2 ㎛( 1 차 입자경 25 nm ) , DBP 흡수량 155 ㎤/ 100 g 의 카본 블랙 을 0 . 15 중량 부 첨가 하 여 1 분 간 초음파 조사 한 후 , 평균 응집 입경 1 . 2 ㎛ 의 망간산 리튬 7 . 5 중량 부 를 첨가 하 여 , 초음파 에 의한 분산 을 2 분 더 행하 였 다 . 얻 어 진 분 산액 을 분무 건조기 ( 도쿄 리카 키카 이 제품 SD - 1000 ) 를 이용 해서 열풍 온도 135 ℃ 에서 분무 건조 하 였 다 . 얻 어 진 과립 6 g 을 원통 여과지 에 넣 고 , 속 슬 레 ( Soxlet ) 추출기 로 400 ml 의 에탄올 에 의해 8 시간 추출 하 여 , 과립 에 잔류 해 있 는 분산제 를 제거 하 였 다 . 얻 어 진 양극 용 복합 재료 를 도 1 에 , 물 성 을 표 1 에 나타낸다 . 얻 어 진 양극 용 복합 재료 는 상기 ( 9 ) 에 나타내 는 방법 으로 확인 한 결과 , 양극 활물질 입자 가 카본 나노 튜브 에 의해 유지 된 복합 입자 이 며 , 보다 상세 하 게 는 도 1 에 나타내 는 바 와 같이 , 카본 나노 튜브 가 양극 활물질 입자 틈새 에 존재 하 는 동시 에 , 카본 나노 튜브 가 양극 활물질 입자 를 그물코 형상 으로 감싼 형태 를 가지 고 있 었 다 .